(57)【要約】  上記発明は、ａ）少なくとも一種の熱可塑性ポリマーと、ｂ）少なくとも一種の潤滑剤と、ｃ）必要なら他の添加物と、を含む熱可塑性化合物であって、該少なくとも一種の潤滑剤が、飽和トリグリセリド含有成分を一級アルコールと反応させて得られる反応混合物である熱可塑性化合物に関する。  上記発明はまた、熱可塑性化合物の製造方法と該方法で得られた熱可塑性化合物、熱可塑性化合物を基に成形物を製造する方法、該方法で得られた成形物、また反応混合物の利用に関する。【特許請求の範囲】
【請求項１】
ａ）少なくとも一種の熱可塑性ポリマー、
ｂ）少なくとも一種の潤滑剤、および
ｃ）必要によりさらなる添加物、
を含有する熱可塑性化合物であって、
該少なくとも一種の潤滑剤が、飽和トリグリセリド含有成分を一級アルコールと反応させて得られる反応混合物である熱可塑性化合物。
【請求項２】
上記トリグリセリド含有成分が、ヤシ油、パーム核油、硬化牛脂、硬化ナタネ油、硬化パームステアリン、硬化ヒマシ油、およびこれらの二種以上の混合物からなる群から選ばれる、請求項１に記載の熱可塑性化合物。
【請求項３】
上記トリグリセリド含有成分の、トリグリセリド含有成分の総重量に対して少なくとも７５重量％が、ヨウ素価が２０より小さな油脂からなるものである、請求項１または２に記載の熱可塑性化合物。
【請求項４】
上記一級アルコールが、モノオール、ジオール、または二個より多いＯＨ基をもつポリオールである、前記請求項のいずれか一項に記載の熱可塑性化合物。
【請求項５】
上記一級アルコールが、グリコール、トリメチロールプロパン、ペンタエリスリトール、ジペンタエリスリトール、エチレングリコール、ジエチレングリコール、トリエチレングリコール、ポリエチレングリコール、７個より多い炭素原子をもつ直鎖または分岐鎖のモノオール、およびこれらの少なくとも二種の混合物からなる群から選ばれる、請求項４に記載の熱可塑性化合物。
【請求項６】
上記一級アルコールが、グリコール、トリメチロールプロパン、ペンタエリスリトール、ジペンタエリスリトール、およびこれらの少なくとも二種の混合物からなる群から選ばれる、請求項４または５に記載の熱可塑性化合物。
【請求項７】
上記の飽和トリグリセリド含有成分と一級アルコールの反応が塩基の存在下で行われる、前記請求項のいずれか一項に記載の熱可塑性化合物。
【請求項８】
上記塩基が、アルカリ金属またはアルカリ土類金属の水酸化物、酸化物または炭酸塩であるかアルカリ金属アルコキシラートである、請求項７に記載の熱可塑性化合物。
【請求項９】
上記塩基が、ＮａＯＨ、ＫＯＨ、ＬｉＯＨ、およびこれらの少なくとも二種の混合物からなる群から選ばれる、請求項８に記載の熱可塑性化合物。
【請求項１０】
上記飽和トリグリセリド含有成分が上記一級アルコールと重量比が５０：５０〜９９：１の範囲で反応させられる、前記請求項のいずれか一項に記載の熱可塑性化合物。
【請求項１１】
上記飽和トリグリセリド含有成分と一級アルコールの反応が１００〜３００℃の範囲の温度で行われる、前記請求項のいずれか一項に記載の熱可塑性化合物。
【請求項１２】
上記熱可塑性ポリマーが、ポリ塩化ビニル、ポリプロピレン、ポリエチレン、ポリエチレンテレフタレート、ポリ乳酸、ポリカーボネート、ポリスチレン、ポリウレタン、ポリエーテル、ゴム、および上記ポリマーの少なくとも二種以上からなるコポリマーからなる群から選ばれる、前記請求項のいずれか一項に記載の熱可塑性化合物。
【請求項１３】
一つの添加物が、充填剤材料、顔料、安定剤、他の潤滑剤、希釈剤、アンチブロック剤、防曇剤、帯電防止剤、難燃剤、推進剤、脂肪、油剤、酸化防止剤、酸中和剤、核剤、溶媒、およびこれらの少なくとも二種以上の混合物を含む添加剤のリストから選ばれ、該一つの添加物を含む、前記請求項のいずれか一項に記載の熱可塑性化合物。
【請求項１４】
上記潤滑剤を、熱可塑性化合物の総重量に対して約０．００１〜約１０重量％の量で含む、前記請求項のいずれか一項に記載の熱可塑性化合物。
【請求項１５】
熱可塑性化合物の総重量に対して、
ａ）少なくとも５０〜９９．９９９重量％の上記少なくとも一種の熱可塑性ポリマー、
ｂ）０．００１〜１０重量％の少なくとも一種の潤滑剤、
ｃ）０〜４９．９９９重量％の他の添加物、
を含む（ただし、成分ａ）〜ｃ）の合計が１００重量％である）、前記請求項のいずれか一項に記載の熱可塑性化合物。
【請求項１６】
少なくとも以下の化合物成分：
Ａ）熱可塑性化合物の総重量に対して少なくとも５０〜９９．９９９重量％の少なくとも一種の熱可塑性ポリマー、
Ｂ）熱可塑性化合物の総重量に対して０．００１〜１０重量％の少なくとも一種の潤滑剤、該潤滑剤は飽和トリグリセリドを含む一成分を一級アルコールと反応させて得られる反応混合物である、および
Ｃ）熱可塑性化合物の総重量に対して０〜４９．９９９重量％の少なくとも一種の添加物
を接触させることからなる（ただし、成分ａ）〜ｃ）の合計が１００重量％である）、熱可塑性化合物の製造方法。
【請求項１７】
請求項１６に記載の方法で得られる熱可塑性化合物。
【請求項１８】
Ｉ）請求項１〜１５または１７に記載の熱可塑性化合物を与え、
ＩＩ）該熱可塑性化合物を、該熱可塑性ポリマーのガラス転移温度または該熱可塑性ポリマーのガラス転移温度を超える温度に加熱し、
ＩＩＩ）加工工程ＩＩ）で製造された加熱熱可塑性化合物から成形物を製造する工程を含む成形物の製造方法。
【請求項１９】
もう一つの加工工程ＩＶ）において、加工工程ＩＩＩ）で得られた成形物の少なくとも一部領域で、その直径を加工工程ＩＩＩ）と較べて減少させる、請求項１８に記載の方法。
【請求項２０】
上記成形物が、容器、箔、繊維、異形材、およびチューブからなる群から選ばれる、請求項１８または１９に記載の方法
【請求項２１】
請求項１８〜２０に記載の方法で得られる成形物。
【請求項２２】
飽和トリグリセリド含有成分と一級アルコールの反応で得られる反応混合物の、熱可塑性化合物中での潤滑剤としての使用。
【発明の詳細な説明】
【技術分野】
【０００１】
本発明は、熱可塑性化合物と、熱可塑性化合物の製造方法、該方法で得られる熱可塑性化合物、成形物の製造方法、該方法で得られる成形物、また反応混合物の利用に関する。
【背景技術】
【０００２】
熱可塑性ポリマーは非常に広範に使用されており、あらゆる種類の成形物が製造されている。熱可塑性ポリマーは通常数工程で製造され、そのうちの少なくとも一つの工程でポリマーが加熱されている。しかしこの加熱工程中では、この熱可塑性ポリマーが、その後の加工にも十分である流動学的性状を示す温度にまで加熱されていることが多い。その後の加工工程ではしばしば、熱可塑性ポリマーと他の含有材料とが強く混合され、剪断歪がポリマーに加わる。その後の加工工程では、熱可塑性ポリマーと他の含有材料とから成形物を製造するのに用いられるいろいろな材料を強く混合するために、例えば押出が用いられる。
【０００３】
成形物の製造性を向上させるために、このような熱可塑性ポリマーと他の含有材料との混合物を、いわゆる潤滑剤を添加して向上させている。このような潤滑剤は通常、脂肪酸、脂肪酸エステル、ワックスエステル、脂肪族アルコールエステル、アミドワックス、金属カルボキシレート、モンタン酸、モンタン酸エステルの群から選ばれる低分子化合物であるか、パラフィンまたはポリエチレンワックスなどの高分子化合物である。特にポリ塩化ビニル（ＰＶＣ）は、潤滑剤を添加した場合にのみ、熱可塑的に加工可能である。これは、特に硬質ＰＶＣ（まったくあるいはほとんど可塑剤を含まないＰＶＣ）の熱可塑的な加工に当てはまる。潤滑剤を使用する場合、いわゆる「外部潤滑剤」と「内部潤滑剤」とが区別される。潤滑剤の利用に関する総説が、Ｗｏｒｓｃｈｅｃｈ，Ｋ in、Ｂｅｃｋｅｒ，Ｇ．；Ｂｒａｕｎ，Ｄ．編集  Ｋｕｎｓｔｓｔｏｆｆ  Ｈａｎｄｂｕｃｈ（合成材料ハンドブック）、第２版，第２/1巻；Ｐｏｌｙｖｉｎｙｌｃｈｌｏｒｉｄｅ（ポリ塩化ビニル）（１９８６），ページ５７０以下に与えられている。
【０００４】
プラスチック塊と加工装置の金属間の分離に効果的な潤滑剤は「外部潤滑剤」と呼ばれる。この潤滑剤は、加工中に溶融合成材料が加熱された金属装置、例えば押出機のコンベアのスクリュあるいはスーパーカレンダーの金属ローラーへ付着するのを防止する。外的に効果的な潤滑剤（「離型剤」ともよばれる）の例は、ＤＥ−Ａ３６４３９６８またはＥＰ−Ａ３４６７１７に記載されているようなモンタン酸ワックスエステルや、ポリオールの複合脂肪酸エステル、ジカルボン酸と脂肪酸、重金属ステアレートなどの金属鹸化物、パラフィンワックスまたはパラフィン油、ポリエチレンワックスまたはエチレンジアミンジステアレートなどのアミドワックスである。
【０００５】
「内部潤滑剤」は、溶融材料の流動性を改善する潤滑剤である。内的に効果のある潤滑剤の例は、ステアリン酸ブチルなどのステアリン酸のエステル、グリセリンモノオレエートなどのグリセリンの部分脂肪酸エステル、またはジステアリルフタレートなどのフタール酸脂肪アルコールエステルである。
【０００６】
経済的なまた生態学的な理由のため、硬化牛脂または硬化ナタネ油などの飽和トリグリセリドを潤滑剤として直接使用することが好ましい。しかし、これらの化合物は、外的に効果的であり（Ｂｅｃｋｅｒ/Ｂｒａｕｎ、Ｋｕｎｓｔｓｔｏｆｆ  Ｈａｎｄｂｕｃｈ  （合成材料ハンドブック）、第２／１巻，Ｃａｒｌ  Ｈａｎｓｅｒ  Ｖｅｒｌａｇ  １９８６，  ページ  ５７０−５９５参照）、この目的には使用できない。飽和トリグリセリドと他の合成添加物を含む添加混合物の利用は、ＷＯ−Ａ−２００５／０８２９９１に記載されている。
【先行技術文献】
【特許文献】
【０００７】
【特許文献１】ＷＯ−Ａ−２００５／０８２９９１
【非特許文献】
【０００８】
【非特許文献１】Ｗｏｒｓｃｈｅｃｈ，Ｋ in、Ｂｅｃｋｅｒ，Ｇ．；Ｂｒａｕｎ，Ｄ．編集  Ｋｕｎｓｔｓｔｏｆｆ  Ｈａｎｄｂｕｃｈ（合成材料ハンドブック）、第２版，第２/1巻；Ｐｏｌｙｖｉｎｙｌｃｈｌｏｒｉｄｅ（ポリ塩化ビニル）（１９８６），ページ５７０以下
【発明の概要】
【発明が解決しようとする課題】
【０００９】
本発明は、熱可塑性成形物塊に関する現状の欠点の少なくとも一部を克服することを目的とする。
【００１０】
特に本発明は、持続可能な原料に基づいており、したがって生態学的な視点から優れ、また同時に非常に顕著な内部潤滑効果を示す熱可塑性化合物用潤滑剤を特定することを目的とする。またこの潤滑剤は持続可能な原料から容易に製造できる必要がある。
【００１１】
またこの潤滑剤は、特にポリ塩化ビニルとの相溶性に優れている必要がある。
【００１２】
また、この潤滑剤または本潤滑剤を含有する熱可塑性化合物は、非常に高い熱安定性を示す必要がある。
【課題を解決するための手段】
【００１３】
上記目的を達成するための一つの方法が、
ａ）少なくとも一種の熱可塑性ポリマーと、
ｂ）少なくとも一種の潤滑剤と、
ｃ）必要なら、他の含有材料と、
を含む熱可塑性化合物であって、
該少なくとも一種の潤滑剤が、好ましくは飽和トリグリセリド含有成分と一級アルコールを反応させて得られた反応混合物である。
【００１４】
驚くべきことに、一級アルコールでエステル化されていない飽和トリグリセリドを、熱可塑性合成材料の加工中に、流動学的な特性に悪影響を及ぼすことなく内部潤滑剤として使用できることが明らかとなった。またこれらの製品は、最終製品の達成可能な熱安定性を向上させる。これらの潤滑剤は持続可能な原料を高率で含み、生態学的に有利である。また、エステル交換反応生成物が直ちに潤滑剤として使用できるため、これらの潤滑剤の製造により副生成物が生成することがない。
【００１５】
本発明の化合物は、成分ａ）として、少なくとも一種の熱可塑性ポリマーを含んでいる。好適な熱可塑性ポリマーは、例えばポリ塩化ビニル（ＰＶＣ）、ポリプロピレン（ＰＰ）、ポリエチレン（ＰＥ）、ポリエチレンテレフタレート（ＰＥＴ）、ポリ乳酸（ＰＬＡ）、ポリカーボネート、ポリスチレン、ポリスチロレン(polystyrolene)、ポリウレタン、ポリエーテル、ゴム、好ましくはポリイソプレン、ラテックス、特にＮＢＲラテックス、ポリブタジエン、上述の少なくとも二種のコポリマー、特にポリエチレン／ポリプロピレンコポリマーおよびこれらの少なくとも二種の混合物からなる群から選ばれる。好ましいのはＰＥ、ＰＰ、ＰＶＣ、ＰＥＴおよびＰＬＡであり、最も好ましいのはＰＶＣである。
【００１６】
本発明のある設計においては、本発明が規定する熱可塑性化合物が８０℃未満では溶融せず、好ましくは１４０℃以下で、特に好ましくは２７０℃以下で溶融しない。本発明の好ましい熱可塑性化合物は、ほとんどの場合、融点が約３５０℃以下である。
【００１７】
本発明が規定する熱可塑性化合物中では、上記溶融特性をもつ熱可塑性ポリマーが、熱可塑性化合物の総重量に対して少なくとも５０重量％で、好ましくは少なくとも７５重量％、特に好ましくは少なくとも９０重量％で使用される。
【００１８】
本発明の熱可塑性化合物は、熱可塑性化合物の総重量に対して少なくとも５０重量％の少なくとも一種の熱可塑性ポリマーを含むことが好ましい。熱可塑性ポリマー含量の上限は、熱可塑性化合物の総重量に対して９９．９９９重量％以下であり、可能なら８５重量％、８０重量％、７５重量％、７０重量％、６５重量％、６０重量％、または５５重量％である。本発明の熱可塑性化合物が、より少量の熱可塑性ポリマーを含むことも可能であり、例えば４５重量％以下、２５重量％以下または２０重量％以下の量の熱可塑性ポリマーを含むことも可能である。目的用途によっては、この熱可塑性ポリマー含量の下限が、熱可塑性化合物の総重量に対して１５重量％より大きな値、例えば１６重量％、１７重量％、１８重量％、１９重量％、または２０重量％であってもよい。
【００１９】
本発明の化合物は熱可塑的な性質をもつ。これは、本発明が規定する熱可塑性化合物が一定量の非熱可塑性ポリマー成分を、例えば一定量の熱硬化性材料（文献中では、よく硬化性プラスチックとよばれる）を有するという可能性を排除しないが、その量は、熱可塑的加工を不可能としたり重大な欠点をもたらすといった全体化合物の熱可塑性への悪影響を及ぼさない量である。
【００２０】
本発明の化合物はまた、成分ｂ）として少なくとも一種の潤滑剤を含む。この潤滑剤は、好ましくは飽和トリグリセリド含有成分と一級アルコールの反応で得られる反応混合物である。この反応混合物はグリセリンの部分エステルを含み、さらに脂肪酸のエステルと一級アルコールを含む。
【００２１】
トリグリセリド含有成分として植物または動物由来の硬化油脂を使用することが好ましい。本発明の目的のためには、油脂総量に対してトリグリセリド含有率が５０重量％より大きい、好ましくは７５重量％を超える、特に好ましくは９０重量％を越える油脂の使用が好ましい。
【００２２】
また本発明の目的では、この潤滑剤の製造にトリグリセリド含有成分を用いることが好ましく、このトリグリセリド含有成分は、その総重量に対して少なくとも７５重量％、特に好ましくは８５重量％、最も好ましくは９５重量％の量の、ＤＩＮ５３２４１−１により求めたヨウ素価が２０未満である、特に好ましくは１０未満、最も好ましくは５未満である油脂を含む必要がある。
【００２３】
この種の油脂は、天然由来であるか、不飽和脂肪酸を多く含みこのためヨウ素価が高い天然油脂を水和して製造できる。ヨウ素価が２０より小さな天然油脂の一例はヤシ油であり、このヨウ素価はその採取時期と場所により変動する。つまり、この天然油の脂肪酸組成は変動することがある。本発明では、ヨウ素価が２０未満の、好ましくは１０未満の天然ヤシ油が使用できる。
【００２４】
他の適当なヨウ素価が２０未満の天然油脂は、既知の方法で天然油脂中の不飽和脂肪酸の二重結合を水和して製造される。これらの水和に適当な天然油脂は、パーム油、パーム核油、ヤシ油、オリーブ油、新旧種のナタネ油、新旧種のひまわり油、アマニ油、落花生油、綿実油、コリアンダー油、メドウファーム油、ラード油、牛脂や魚油、ダイフウシ油、ヒマシ油であり、特に硬化牛脂である。ヨウ素価が２０未満の水和脂肪と水和される基本の天然油脂は市販されている。ヤシ油、パーム核油、硬化牛脂、硬化ナタネ油、硬化パームステアリン、硬化ヒマシ油、またはこれらの油脂の少なくとも二種の混合物の使用が好ましい。
【００２５】
潤滑剤の製造の際にトリグリセリド含有成分と反応させられる一級アルコールは、好ましくは少なくとも一個の構造単位−ＣＨ２−ＯＨをもつアルコールを意味すると解される。好ましくは、この一級アルコールが、モノオール、ジオールまたは２個より多いＯＨ基をもつポリオール、例えば３個または４個のＯＨ基のあるポリオールである。好ましい一級アルコールは、グリコール、トリメチロールプロパン、ペンタエリスリトール、ジペンタエリスリトール、エチレングリコール、ジエチレングリコール、トリエチレングリコール、ポリエチレングリコール、７個より多い炭素原子を持つ直鎖または分岐鎖のモノオール、これらの少なくとも二つの混合物からなる群から選ばれる。
【００２６】
このトリグリセリド含有成分は、一級アルコールとの変換の際に、トリグリセリドのエステル交換により反応させられることが好ましい。
【００２７】
このため、飽和トリグリセリド含有成分と一級アルコールとの反応が、塩基を触媒として行われることが好ましい。好適な塩基は、特にアルカリ金属またはアルカリ土類金属の水酸化物、酸化物または炭酸塩であるか、アルカリ金属アルコキシラート(alkaline alkoxylate)（例えば、ナトリウムメチラート、ナトリウムエチレート）または上記の一級アルコールのアルカリ金属アルコキシラートであり、好ましい塩基化合物は、ＮａＯＨ、ＫＯＨ、ＬｉＯＨ、またはこれらの少なくとも二種の混合物からなる群から選ばれる。
【００２８】
またこの潤滑剤の製造にあたり、この飽和トリグリセリド含有成分と一級アルコールとを、５０：５０〜９９：１の範囲の重量比で反応させることが好ましく、６０：４０〜９８：２の範囲が特に好ましく、７０：３０〜９５：５の範囲の重量比で反応させることが最も好ましい。
【００２９】
また、この潤滑剤の製造にあたり、飽和トリグリセリド含有成分と一級アルコールの反応を、好ましくは１００〜３００℃の範囲の温度で行い、特に好ましくは１５０〜２８０℃の範囲、最も好ましくは２００〜２５０℃の範囲の温度で行う。
【００３０】
本発明の目的では、エステル交換生成物（脂肪酸と一級アルコールからのエステル）に加えて、グリセリンの部分エステルや未反応の一級アルコール、未反応のトリグリセリド、また場合によっては触媒として使用した塩基を含んでいるエステル交換後に得られる反応混合物を、さらに精製することなく直接潤滑剤成分ｂ）として用いることが特に有利であることが分っている。
【００３１】
上述の潤滑剤は、本発明が規定する熱可塑性化合物中に、好ましくは熱可塑性化合物の総重量に対して０．００１〜１０重量％の範囲の量で、特に好ましくは０．１〜５重量％、最も好ましくは０．３〜３重量％の範囲の量で含まれている。
【００３２】
また本発明の化合物は、成分ｃ）として他の添加物を含むことができる。この添加物は好ましくは、充填剤、顔料、安定剤、他の潤滑剤、軟化剤、アンチブロック剤、防曇剤、帯電防止剤、難燃剤、帯電防止難燃剤、発泡剤、油脂、脂肪、油剤、酸化防止剤、酸トラップ、核剤、溶媒、およびこれらの少なくとも二種の混合物からなる群から選ばれる。
【００３３】
好適な顔料は、原則としてこれらの熱可塑性化合物に適合する、特に目的プロセスの熱可塑性化合物に適合する全ての有機顔料または無機顔料である。顔料は熱可塑性化合物を着色させるが、顔料はまた、熱可塑性化合物を白または黒に着色することもできる。特に好適な顔料は、二酸化チタン、酸化ジルコン系顔料、硫酸バリウム、酸化亜鉛（亜鉛華）やリトポン（亜硫酸亜鉛／硫酸バリウム）、煤、煤−二酸化チタン混合物、酸化鉄顔料、酸化アンチモン、酸化クロム、コバルトブルーやコバルトグリーンなどのスピネル、亜硫酸カドミウム、亜セレン酸カドミウム、ウルトラマリンブルー、またはアゾ顔料やフタロシアニン顔料、キナクリドン顔料、ペリレン顔料、ジケト―ピロロピロール顔料またはアントラキノン顔料などの有機顔料である。
【００３４】
好適な充填剤は、特に炭酸カルシウム、ドロマイト、セッコウ、珪灰石、酸化マグネシウム、水酸化マグネシウム、ケイ酸塩、焼成白土、牛脂、ガラス繊維、ガラス球、木製の球、マイカ板、金属酸化物または金属水酸化物、煤、グラファイト、岩石粉末、硫酸バリウム、ガラス繊維、牛脂、カオリンまたは石灰石または硫酸金属、例えば、熱可塑性化合物に対して充填効果または着色効果だけでなく安定化効果をもつ硫酸重金属である。
【００３５】
熱可塑性化合物全体中の、顔料、充填材、あるいは一種以上の顔料と一種以上の充填材料の混合物の比率は、熱可塑性化合物に対して最大で５０重量％となることがある。発明によっては、この熱可塑性化合物がほんの少量の顔料または充填剤を含むように、例えば約０．５〜１０重量％または１〜５重量％含むようにする。しかし、本発明の熱可塑性化合物が、熱可塑性化合物の総重量に対して多量の顔料または充填剤またはこれらの混合物を含むことができ、例えば約１０〜約５０重量％または約２０〜約４０重量％含むこともできる。
【００３６】
安定化剤は、ＰＶＣなどの合成材料の高温下での分解あるいは化学変化を防ぐ。これらは耐候性を向上させる。鉛、カルシウム、亜鉛、バリウムおよびスズ系の化合物が用いられる。
【００３７】
さらに潤滑剤は、ポリマー鎖間の摩擦を低下させ、また溶融物の壁への付着を低下させて、ポリマーの加工を容易とするのに役立つ。また、よく用いられる潤滑剤は、金属カルボキシレート、例えばステアリン酸やラウリン酸の鉛やカルシウム塩であり、これらは同時に共安定化剤として効果的である。
【００３８】
軟化剤は、合成材料に可撓性と柔軟性を与える。多くの軟化剤は、フタレートグループ（ＤＥＨＰ、ＤＩＮＰおよびＤＩＤＰ）であり、またアジピン酸やクエン酸のエステルである。
【００３９】
防曇剤は、表面上での、例えば水滴による曇りの形成を防止する。このような防曇剤は、ＤＥ１０２００４０３８９８０Ａ１とプラスチック添加物ハンドブック、第５版、Ｈａｎｓｅｒ  Ｖｅｒｌａｇ，  第６０９〜６２６に記載されており、エメリーオレオケミカル社（Ｅｍｅｒｙ  Ｏｌｅｏｃｈｅｍｉｃａｌｓ  ＧｍｂＨ）から入手可能である。
【００４０】
アンチブロック剤は、（例えば、積み重ねる場合や包装する場合に）塗布面間の相互付着あるいは基材への付着（「ブロッキング」）を防止または低減する添加剤である。暴気時間や乾燥の程度、塗層厚、一定ストレス下での圧力または温度に応じて離型剤を選択する必要があり、これらの剤は通常、塗布物質に加えられ、乾燥の間に表面に露出する必要がある。本目的に使用される材料には、例えばパラフィンやポリエチレンワックス、ワックスエステル、シリコン油、ステアレート、変性シリカ酸およびタルクが含まれる。
【００４１】
溶媒としては、水または、アルコールなどの有機溶媒を使用でき、例えばポリグリコール、特にポリエチレングリコールまたはポリプロピレングリコールまたは上記の化合物の混合物を使用できる。
【００４２】
本発明が規定する熱可塑性化合物のある特別なデザインでは、この化合物が、熱可塑性化合物の総重量に対して、
ａ）５０〜９９．９９９重量％、特に好ましくは６０〜９４．９重量％、最も好ましくは７０〜８９．７重量％の少なくとも一種の熱可塑性ポリマーと、
ｂ）０．００１〜１０重量％、特に好ましくは０．１〜５重量％、最も好ましくは０．３〜３重量％の少なくとも一種の潤滑剤、および
ｃ）０〜４９．９９９重量％、特に好ましくは５〜３９．９重量％、最も好ましくは１０〜２９．７重量％の他の添加物を含み、成分ａ）〜ｃ）の合計が１００重量％である。
【００４３】
本発明の目的は、少なくとも以下の化合物成分：
Ａ）熱可塑性化合物の総重量に対して５０〜９９．９９９重量％、特に好ましくは６０〜９４．９重量％、最も好ましくは７０〜８９．７重量％の少なくとも一種の熱可塑性ポリマー、
Ｂ）熱可塑性化合物の総重量に対して０．００１〜１０重量％、特に好ましくは０．１〜５重量％の、最も好ましくは０．３〜３重量％の少なくとも一種の潤滑剤（この潤滑剤は、好ましくは飽和トリグリセリド含有成分を一級アルコールと反応させて得られる反応混合物である）、および
Ｃ）熱可塑性化合物の総重量に対して０〜４９．９９９重量％、特に好ましくは５〜３９．９重量％、最も好ましくは１０〜２９．７重量％の少なくとも一種の添加物物質
を接触させる熱可塑性化合物の製造方法により達せられる。成分Ａ）〜Ｃ）の合計は１００重量％であり、これらの化合物は、本発明が規定する熱可塑性化合物に関して好ましい熱可塑性ポリマー、潤滑剤、添加物として上に述べた熱可塑性ポリマー、潤滑剤、添加物であることが好ましい。
【００４４】
成分Ａ）とＢ）とＣ）の接触は、最も簡単にはこれら三成分を乾燥状態で混合して（ドライ混合法）行われるが、その際、少なくとも一種の熱可塑性ポリマーがペレットとして使用可能である。少なくとも一種の熱可塑性ポリマーをその融点を越えて加熱して溶融させ、次いで成分Ｂ）とＣ）をこの溶融物に投入することもできる（溶融混合法）。次いでこの混合物を冷却し、必要なら顆粒状に変換することができる。
【００４５】
上述の方法で得られる熱可塑性化合物（なお、この熱可塑性化合物が冒頭に述べた本発明に規定する熱可塑性化合物のものと同じ性質をもつことが好ましい）により冒頭に述べた目的が達成される。
【００４６】
また、
Ｉ）本発明の規定する熱可塑性化合物または本発明の規定する方法で得られる熱可塑性化合物を与える工程；
ＩＩ）この熱可塑性化合物を、該熱可塑性ポリマーのガラス転移温度または該熱可塑性ポリマーのガラス転移温度を超える温度に加熱する工程；
ＩＩＩ）加工工程ＩＩ）で得られるこの加熱された熱可塑性化合物から成形物を製造する工程
を含む成形物の製造方法により冒頭に述べた目的が達成される。
【００４７】
本発明の成形物の製造方法の工程Ｉ）では、まず、本発明の規定する熱可塑性化合物または本発明の規定する方法で得られる熱可塑性化合物が与えられる。
【００４８】
次いで加工工程ＩＩ）で、この熱可塑性化合物が、この熱可塑性ポリマーのガラス転移温度または該熱可塑性ポリマーのガラス転移温度を超える温度に加熱される。この際、この熱可塑性化合物を、用いる熱可塑性ポリマーのガラス転移温度（Ｔｇ）より５℃低い温度〜ガラス転移温度より最大で１００℃高い温度の範囲の温度に加熱することが好ましく、特にこの熱可塑性化合物を、用いる熱可塑性ポリマーのガラス転移温度（Ｔｇ）より１℃低い温度〜ガラス転移温度より５０℃高い温度の範囲の温度に加熱することが好ましく、この熱可塑性化合物を、用いる熱可塑性ポリマーのガラス転移温度（Ｔｇ）より１℃高い温度〜ガラス転移温度より２０℃高い温度の範囲の温度に加熱することが最も好ましいが、ここでも上述のように、温度範囲の上限は、用いる熱可塑性ポリマーの分解温度で主に決められている。
【００４９】
原則として、加工工程Ｉ）とＩＩ）を同時に実施しても、逐次に実施してもよい。この熱可塑性化合物が溶融混合法で製造されたものであるなら、加工工程Ｉ）とＩＩ）の同時処理が有用であろう。
【００５０】
溶融混合法で生産された化合物を、直接金型中に移すことが有利であろう。この熱可塑性化合物をドライ混合法で製造する場合、あるいはこの熱可塑性化合物を溶融混合法で製造するが、直接成形物とするのでなく一旦冷却する場合は、加工工程Ｉ）とＩＩ）を逐次に行うことが有利であろう。
【００５１】
本発明で規定する成形物の製造方法の加工工程ＩＩＩ）では、加工工程ＩＩ）で得られる加熱された熱可塑性化合物が成形物に、好ましくは容器、箔、繊維、異形材またはチューブに変換される。成形物の製造方法は、射出成型であっても、押出成型や圧縮成形、層成形、ラミネーション成形、中空成形、真空成形、トランスファ成形であってもよいが、射出成型が特に好ましい。
【００５２】
また、少なくとも一つの他の加工工程ＩＶ）において、工程ＩＩ）で得られる成形物の少なくとも一部が成形物試料として働き、その素材断面（mass cross section)が低下することは、本発明の規定する熱可塑性成形物を製造する方法に合致する。この素材断面は、実質的に本発明で規定する熱可塑性成形物塊からなる成形物領域の断面である。例えば、容器または樽の場合、この素材断面は、容器または樽壁面の厚みである。繊維状またはかせ状の成形物では、素材断面は、糸やかせの厚みである。
【００５３】
板、層、シート、フィルムまたは箔などの平坦な形状では、素材断面」はこれらの平坦形状物の強度である。原則として専門家に既知の全ての適当な方法が、素材断面」を低減するに使用できる。例えば、好ましくは本発明で規定する化合物が柔軟となるか液体となって延伸、引張、紡糸またはブローが可能となる高温で、一方向または二方向への延伸、一方向または二方向での引張、紡糸またはブローが行われる。断面が減少されるべき領域は、好ましくは工程ＩＩＩ）で得られる成形物の少なくとも５０％であり、特に好ましくは８０％である。一般に延伸と引張は、工程ＩＩＩ）で得られた成形物が繊維に変換される場合に実施される。箔を製造する場合、引張と延伸を一次元で行っても多次元で行ってもよい。押出機から吐出されるシートを、押出機から排出される速度より高速のローラーで引っ張ってもよい。しかし、容器や樽を得る場合には、工程ＩＶ）において、延伸と引張と紡糸に加えて、主にブローが行われる。この際、素材断面」の低下はガス圧をかけることで行われる。このガス圧は、ほぼ少なくともガラス転移温度にまで加熱されている工程ＩＩＩ）で得られる成形物の熱可塑性化合物が延伸されるように選択される。通常は、この膨張は、成形物に形状を付与するための型で制限される。他の加工工程および／または時間的重複により、二つ以上の加工工程Ｉ）〜ＩＶ）を補うことができる。これは特に加工工程ＩＩＩ）とＩＶ）に当てはまる。
【００５４】
上述の方法で得られる成形物により冒頭に述べた目的が達成される。
【００５５】
熱可塑性化合物中の潤滑剤として、本発明が規定する熱可塑性化合物に関して記載された反応混合物を使用することで、好ましくは飽和トリグリセリド含有成分と一級アルコールの反応で得られる反応混合物を使用することで、上記の目的が達成される。本発明が規定する熱可塑性化合物に関して冒頭に好ましい熱可塑性ポリマーと潤滑剤として述べたものが、熱可塑性ポリマーと潤滑剤として好ましい。
【００５６】
以下に、非限定的な実施例を用いて本発明をより詳細に説明する。
【００５７】
実施例１：硬化牛脂とトリメチロールプロパンとのエステル交換
ガラスフラスコ中に５１８．３ｇの硬化牛脂（ヨウ素価＜１）と８１．７ｇのトリメチロールプロパンと０．０６１ｇのＬｉＯＨｘＨ２Ｏを入れ、撹拌下で２４０℃に加熱した。２．５時間反応後、冷却を開始した。
色調１”：Ｌｏｖ．黄＝０，５、Ｌｏｖ．赤＝０．２（Lov.=ロビボンドによる色コード）、
酸価＝０．２７、鹸化度＝１７１．２
【００５８】
実施例２：硬化牛脂とペンタエリスリトールとのエステル交換
ガラスフラスコに、５１７．２ｇの硬化牛脂（ヨウ素価＜１）と８２．８ｇのペンタエリスリトールと０．０６ｇのＬｉＯＨｘＨ２Ｏを入れ、撹拌下で２４０℃まで加熱した。２時間反応後、冷却を開始した。
色彩１”：Ｌｏｖ．黄＝０，７、Ｌｏｖ．赤＝０．３
酸価＝０．２２、鹸化度＝１７０．０
【００５９】
実施例３：硬化牛脂とトリエチレングリコールとのエステル交換
ガラスフラスコ中に５１０．０ｇの硬化牛脂（ヨウ素価＜１）と９０．０ｇのトリエチレングリコールと０．０６ｇのＬｉＯＨｘＨ２Ｏを入れ、撹拌下で２４０℃に加熱した。２．５時間反応後、冷却を開始した。
色彩１”：Ｌｏｖ．Lov.黄＝３，８、Ｌｏｖ．赤＝１，４
酸価＝０．８、鹸化度＝１７１．３
【００６０】
実施例４〜７：本発明の熱可塑性化合物の製造
ヘンシェル（Ｈｅｎｓｃｈｅｌ）社製のミキサー中で、ＰＶＣ粉末といろいろな添加物からドライブレンドを製造した。（材料量＝３ｋｇ、加熱温度＝１２０℃、続いて冷却）、この組成を次表に示す。
【００６１】
【表１】
2013534260.tif 000002
【００６２】
実施例５〜７は、本発明の実施例である。
【００６３】
成形物としてのリボンケーブルの製造
ウェーバ（Ｗｅｂｅｒ）社製の二軸押出機を用いて実施例４〜７のドライブレンドを、リボンケーブル状に押し出した。（押出条件：回転速度＝１５ｒｐｍ（Ｂ１〜Ｂ３）、２５ｒｐｍ；温度１８０℃）。潤滑作用は、押出機への投入と機械負荷（％）と溶融圧力（ｂａｒ）で測定評価する。
【００６４】
【表２】
2013534260.tif 000003
【００６５】
本発明の生成物は、標準潤滑剤であるジステアリルフタレートとほぼ同等であり、機械負荷を変えることなく押出機中での溶融圧力を低下させる。
【００６６】
この押出生成物を用いて、２００℃でのＥＮ６０８１１−３−２：１９９５、第９節（コンゴーレッド試験）による熱安定性を測定する。
【００６７】
【表３】
2013534260.tif 000004
【００６８】
本発明の潤滑剤は、標準潤滑剤より優れた熱安定性をもつ。
【国際調査報告】
2013534260.tif 000005
2013534260.tif 000006
2013534260.tif 000007
2013534260.tif 000008
2013534260.tif 000009
2013534260.tif 000010